(57)【要約】【課題】破砕した陶磁器などの廃棄処分されるものを利用できるようにする。【解決手段】  ソーダライム系のガラス組成物の破砕粒体とそのガラス組成物より熱膨張係数の小さい無機材の粒体との複合体である熱可塑性物３を、見かけ上の熱膨張係数が陶磁器片２と合うようにした状態で、複数の陶磁器片２と融着一体化してある。【選択図】図１
2014141395.tif 000002
【特許請求の範囲】
【請求項１】
ソーダライム系のガラス組成物の破砕粒体とそのガラス組成物より熱膨張係数の小さい無機材の粒体との複合体である熱可塑性物を、見かけ上の熱膨張係数が陶磁器片と合うようにした状態で、複数の陶磁器片と融着一体化してあるガラス工芸品。
【請求項２】
耐熱枠体の内側に複数の陶磁器片を並べ、
複数の前記陶磁器片同士の間及び、複数の前記陶磁器片と前記耐熱枠体との間隙に、前記熱可塑性物を充填して、焼成により前記耐熱枠体と前記陶磁器片と前記熱可塑性物とを融着一体化してある請求項１に記載のガラス工芸品。
【請求項３】
複数の陶磁器片と、熱膨張係数を実質上前記陶磁器片のそれに合わせた１種類のガラス組成物からなる単体の熱可塑性物とを、融着一体化してあるガラス工芸品。
【請求項４】
前記ガラス組成物は、酸化ケイ素（ＳｉＯ2）５０〜８０質量％、酸化ホウ素（Ｂ2Ｏ3）１０〜４０質量％、酸化アルミニウム（Ａｌ2Ｏ3）１０質量％以下、酸化アルカリ金属（Ｒ2Ｏ）１０質量％以下からなるもので、熱膨張係数を３０〜８０×１０-7／℃に設定してある請求項１〜３のいずれか１項に記載のガラス工芸品。
【請求項５】
請求項１〜４のいずれか１項に記載のガラス工芸品の製造方法であって、
耐熱性の成形支持型の型面上に前記陶磁器片を複数並べ、
隣接する前記陶磁器片同士の間隙に、前記熱可塑性物を充填して、
焼成により前記熱可塑性物と前記陶磁器片とを融着させた後に、それらを徐冷して得るガラス工芸品の製造方法。
【請求項６】
請求項１〜４のいずれか１項に記載のガラス工芸品の製造方法であって、
耐熱性の成形支持型の型面上に前記陶磁器片を複数並べ、
隣接する前記陶磁器片同士の間隙に前記ガラス組成物の融液を流し込んだ後に、徐冷して前記陶磁器片と前記ガラス組成物との一体化物を得るガラス工芸品の製造方法。
【請求項７】
請求項１〜４のいずれか１項に記載のガラス工芸品の製造方法であって、
耐熱性の成形支持型の型面上に前記陶磁器片と前記ガラス組成物片とを、少なくとも一部が互いに重なるように複数並べ、
前記ガラス組成物が軟化して前記陶磁器片同士の間に侵入するまで加熱し、その後徐冷して前記陶磁器片と前記ガラス組成物との一体化物を得るガラス工芸品の製造方法。
【請求項８】
請求項１〜４のいずれか１項に記載のガラス工芸品の製造方法であって、
耐熱性の成形支持型の型面上にガラス組成物の融液を流し込んでガラス組成物層を形成し、
前記ガラス組成物層が固化する前に、そのガラス組成物層の表面に前記陶磁器片を置いた後、徐冷して前記陶磁器片と前記ガラス組成物との一体化物を得るガラス工芸品の製造方法。
【請求項９】
前記成形支持型は、粉粒状の離型材を基台上に盛り上げて形成したものである請求項５〜８のいずれか１項に記載のガラス工芸品の製造方法。
【請求項１０】
前記成形支持型は、無機成形体の表面に離型材を被覆したものである請求項５〜８のいずれか１項に記載のガラス工芸品の製造方法。
【請求項１１】
前記成形支持型は、貴金属の成形体、または、卑金属の成形体の表面に貴金属を被覆したものである請求項５〜８のいずれか１項に記載のガラス工芸品の製造方法。
【請求項１２】
ソーダライム系のガラス組成物の破砕粒体とそのガラス組成物より熱膨張係数の大きい無機材の粒体との複合体である熱可塑性物を、見かけ上の熱膨張係数が金属片と合うようにした状態で、複数の前記金属片と融着一体化してあるガラス工芸品。
【請求項１３】
耐熱枠体の内側に複数の前記金属片を並べ、
複数の前記金属片同士の間及び、複数の前記金属片と前記耐熱枠体との間隙に、前記熱可塑性物を充填して、焼成により前記耐熱枠体と前記金属片と前記熱可塑性物とを融着一体化してある請求項１２に記載のガラス工芸品。
【請求項１４】
複数の金属片と、熱膨張係数を実質上前記金属片のそれに合わせた１種類のガラス組成物からなる単体の熱可塑性物とを、融着一体化してあるガラス工芸品。
【請求項１５】
前記金属片が貴金属からなるものである請求項１２〜１４のいずれか１項に記載のガラス工芸品。
【請求項１６】
請求項１２〜１５のいずれか１項に記載のガラス工芸品の製造方法であって、
耐熱性の成形支持型の型面上に前記金属片を複数並べ、
隣接する前記金属片同士の間隙に、前記熱可塑性物を充填して、
焼成により前記熱可塑性物と前記金属片とを融着させた後に、それらを徐冷して得るガラス工芸品の製造方法。
【発明の詳細な説明】
【技術分野】
【０００１】
本発明は、ガラス工芸品及びその製造方法に関する。
【背景技術】
【０００２】
従来、ガラス工芸品は、ガラス組成物のみからなる成形体か、陶磁器や七宝焼きで知られているように、一つの耐火物の表面に釉薬としてコートする物はあった（周知技術である）。
【発明の概要】
【発明が解決しようとする課題】
【０００３】
しかし、複数の陶磁器片や金属片とガラス組成物との組み合わせによるガラス工芸品はなく、例えば、破砕した陶磁器や金属片などを利用したガラス工芸品はなかった。
【０００４】
従って、本発明の目的は、上記問題点を解消し、例えば、ガラス工芸品で破砕した陶磁器や金属片などの廃棄処分されるものを利用できるようにするところにある。
【課題を解決するための手段】
【０００５】
本発明の第１のガラス工芸品の特徴構成は、ソーダライム系のガラス組成物の破砕粒体とそのガラス組成物より熱膨張係数の小さい無機材の粒体との複合体である熱可塑性物を、見かけ上の熱膨張係数が陶磁器片と合うようにした状態で、複数の陶磁器片と融着一体化したところにある。
【０００６】
本発明の第１の特徴構成によれば、前記熱可塑性物の熱膨張係数を前記陶磁器片のそれに合わせることにより、それらを融着一体化して、工芸品を作ったとき、それらに発生する内部応力を小さく抑えることができる。
従って、廃棄される陶磁器片や一般ガラス片を有効利用できて、例えば、陶磁器片の表面に描写できる模様などを生かしながら、ガラスの持つ透光性を生かし、隣接する複数の陶磁器片間に、ガラスを透して見える光の模様や色の組み合わせを利用して、美観のあり、且つ、割れにくい耐久性のあるガラス工芸品が得られる。
【０００７】
本発明の第２の特徴構成は、耐熱枠体の内側に複数の陶磁器片を並べ、複数の前記陶磁器片同士の間及び、複数の前記陶磁器片と前記耐熱枠体との間隙に、前記熱可塑性物を充填して、焼成により前記耐熱枠体と前記陶磁器片と前記熱可塑性物とを融着一体化したところにある。
【０００８】
本発明の第２の特徴構成によれば、耐熱枠体の内側でその耐熱枠体と陶磁器片と熱可塑性物とが融着一体化することにより、耐熱枠体によって陶磁器片と熱可塑性物とが拘束され、そのために陶磁器片と熱可塑性物とが、熱膨張係数に多少の差があったとしても、外力に対して強く割れにくい。
従って、耐久性のあるガラス工芸品を提供できる。
【０００９】
本発明の第３の特徴構成は、複数の陶磁器片と、熱膨張係数を実質上前記陶磁器片のそれに合わせた１種類のガラス組成物からなる単体の熱可塑性物とを、融着一体化したところにある。
【００１０】
本発明の第３の特徴構成によれば、複数の陶磁器片と、膨張係数を実質上前記陶磁器片のそれに合わせた１種類のガラス組成物からなる単体の熱可塑性物とを、融着一体化することにより、一体化後の内部応力を減少でき、全体として強度が高く割れにくいガラス工芸品が形成できる。
従って、陶磁器片とガラス組成物との夫々固有の良さを生かしながら相対的な大きさや配置などを変えることにより、多種の美観のある工芸品を形成することができる。
【００１１】
本発明の第４の特徴構成は、前記ガラス組成物は、酸化ケイ素（ＳｉＯ2）５０〜８０質量％、酸化ホウ素（Ｂ2Ｏ3）１０〜４０質量％、酸化アルミニウム（Ａｌ2Ｏ3）１０質量％以下、酸化アルカリ金属（Ｒ2Ｏ）１０質量％以下からなるもので、熱膨張係数を３０〜８０×１０-7／℃に設定したところにある。
【００１２】
本発明の第４の特徴構成によれば、ガラス組成物を陶磁器片の熱膨張係数に合わせやすくでき、耐久性を上げることができる。
【００１３】
本発明の第５のガラス工芸品の製造方法の特徴構成は、耐熱性の成形支持型の型面上に前記陶磁器片を複数並べ、隣接する前記陶磁器片同士の間隙に、前記熱可塑性物を充填して、焼成により前記熱可塑性物と前記陶磁器片とを融着させた後に、それらを徐冷して得るところにある。
【００１４】
本発明の第５の特徴構成によれば、焼成により耐熱性の成形支持型の型面上に複数並べた陶磁器片と、隣接する陶磁器片同士の間に熱可塑性物が存在した状態で融着一体化し、成形支持型の型面の形状に沿った成形物ができ、その成形品を徐冷することにより、強度の高い、しかも、成形支持型の設計に沿った意図する任意の形状のガラス工芸品を、提供することができる。
【００１５】
本発明の第６の特徴構成は、耐熱性の成形支持型の型面上に前記陶磁器片を複数並べ、隣接する前記陶磁器片同士の間隙に前記ガラス組成物の融液を流し込んだ後に、徐冷して前記陶磁器片と前記ガラス組成物との一体化物を得るところにある。
【００１６】
本発明の第６の特徴構成によれば、型面上に並べられた隣接する陶磁器片同士の間に、溶融したガラス組成物の融液が流し込まれることにより、確実にガラス組成物と陶磁器片とが密接に接触して、強固な一体化物ができる。
【００１７】
本発明の第７の特徴構成は、耐熱性の成形支持型の型面上に前記陶磁器片と前記ガラス組成物片とを、少なくとも一部が互いに重なるように複数並べ、前記ガラス組成物が軟化して前記陶磁器片同士の間に侵入するまで加熱し、その後徐冷して前記陶磁器片と前記ガラス組成物との一体化物を得るところにある。
【００１８】
本発明の第７の特徴構成によれば、陶磁器片とガラス組成物片とを少なくとも一部を重ねて型面上に置くだけで、その重なった部分は、確実に陶磁器片とガラス組成物との密接な一体化が確保され、強度のある一体化物が得られる。
【００１９】
本発明の第８の特徴構成は、耐熱性の成形支持型の型面上にガラス組成物の融液を流し込んでガラス組成物層を形成し、前記ガラス組成物層が固化する前に、そのガラス組成物層の表面に前記陶磁器片を置いた後、徐冷して前記陶磁器片と前記ガラス組成物との一体化物を得るところにある。
【００２０】
本発明の第８の特徴構成によれば、型面上に流し込まれるガラス組成物の融液は、均一な基材としてのガラス組成物の成形体を形成することができ、ガラス組成物層の固化前に、ガラス組成物層の表面に陶磁器片を置くことにより、陶磁器片とガラス組成物とが融着した一体化物を確実に形成できる。
【００２１】
本発明の第９の特徴構成は、前記成形支持型は、粉粒状の離型材を基台上に盛り上げて形成したものである。
【００２２】
本発明の第９の特徴構成によれば、成形支持型を粉粒状の離型材の基台上への盛り上げにより形成することで、簡単に成形型表面形状を短時間で形成しやすく、また、再生利用も簡単にすることができる。
【００２３】
本発明の第１０の特徴構成は、前記成形支持型は、無機成形体の表面に離型材を被覆したものである。
【００２４】
本発明の第１０の特徴構成によれば、無機成形体を形成しておくことで、何度でも利用でき、大量生産する場合に有利である。
【００２５】
本発明の第１１の特徴構成は、前記成形支持型は、貴金属の成形体、または、卑金属の成形体の表面に貴金属を被覆したものである。
【００２６】
本発明の第１１の特徴構成によれば、貴金属はガラス組成物とは、融着しにくく、そのために、成形支持型上で陶磁器片とガラス組成物とを一体化した後に、型面から離してガラス工芸品を回収しやすい。
【００２７】
本発明の第１２のガラス工芸品の特徴構成は、ソーダライム系のガラス組成物の破砕粒体とそのガラス組成物より熱膨張係数の大きい無機材の粒体との複合体である熱可塑性物を、見かけ上の熱膨張係数が金属片と合うようにした状態で、複数の前記金属片と融着一体化したところにある。
【００２８】
本発明の第１２の特徴構成によれば、一般的に金属の熱膨張係数は、ソーダライム系のガラス組成物よりも大きく、そのために、熱可塑性物を、ソーダライム系のガラス組成物の破砕粒体とそのガラス組成物より熱膨張係数の大きい無機材の粒体との複合体にすることにより、熱可塑性物を、見かけ上の熱膨張係数が金属片と合うようにして、強度の高い融着一体化物が得られる。
従って、廃棄される金属片や一般ガラス片を有効利用できて、例えば、金属片の表面に光沢や色調などを生かしながら、ガラスの持つ透光性を生かし、隣接する複数の金属片間に、ガラスを透して見える光の模様や色の組み合わせを利用して、美観のあり、且つ、割れにくい耐久性のあるガラス工芸品が得られる。
【００２９】
本発明の第１３の特徴構成は、耐熱枠体の内側に複数の前記金属片を並べ、複数の前記金属片同士の間及び、複数の前記金属片と前記耐熱枠体との間隙に、前記熱可塑性物を充填して、焼成により前記耐熱枠体と前記金属片と前記熱可塑性物とを融着一体化したところにある。
【００３０】
本発明の第１３の特徴構成によれば、耐熱枠体の内側でその耐熱枠体と金属片と熱可塑性物とが融着一体化することにより、耐熱枠体によって金属片と熱可塑性物とが拘束され、そのために金属片と熱可塑性物とが、熱膨張係数に多少の差があったとしても、外力に対して強く割れにくい。
従って、耐久性のあるガラス工芸品を提供できる。
【００３１】
本発明の第１４の特徴構成は、複数の金属片と、熱膨張係数を実質上前記金属片のそれに合わせた１種類のガラス組成物からなる単体の熱可塑性物とを、融着一体化したところにある。
【００３２】
本発明の第１４の特徴構成によれば、複数の金属片と、膨張係数を実質上前記金属片のそれに合わせた１種類のガラス組成物からなる単体の熱可塑性物とを、融着一体化することにより、一体化後の内部応力を減少でき、全体として強度が高く割れにくいガラス工芸品が形成できる。
従って、金属片とガラス組成物との夫々固有の良さを生かしながら相対的な大きさや配置などを変えることにより、多種の美観のある工芸品を形成することができる。
【００３３】
本発明の第１５の特徴構成は、前記金属片が貴金属からなるものである。
【００３４】
本発明の第１５の特徴構成によれば、貴金属から成る金属片は、腐食しにくく独特の金属光沢と色調を長期に亘って維持でき、装飾品としての価値の高いガラス工芸品が得られる。
【００３５】
本発明の第１６のガラス工芸品の製造方法の特徴構成は、耐熱性の成形支持型の型面上に前記金属片を複数並べ、隣接する前記金属片同士の間隙に、前記熱可塑性物を充填して、焼成により前記熱可塑性物と前記金属片とを融着させた後に、それらを徐冷して得るところにある。
【００３６】
本発明の第１６の特徴構成によれば、焼成により耐熱性の成形支持型の型面上に複数並べた金属片と、隣接する金属片同士の間に熱可塑性物が存在した状態で融着一体化し、成形支持型の型面の形状に沿った成形物ができ、その成形品を徐冷することにより、強度の高い、しかも、成形支持型の設計に沿った意図する任意の形状のガラス工芸品を、提供することができる。
【図面の簡単な説明】
【００３７】
【図１】本発明のガラス工芸品の全体正面図である。
【図２】別実施形態の全体正面図である。
【図３】別実施形態の全体正面図である。
【図４】（ａ）、（ｂ）は、本発明におけるガラス工芸品の製法を示す縦断面図である。
【図５】（ａ）、（ｂ）は、別実施形態におけるガラス工芸品の製法を示す縦断面図である。
【図６】（ａ）、（ｂ）は、別実施形態におけるガラス工芸品の製法を示す縦断面図である。
【図７】（ａ）、（ｂ）は、別実施形態におけるガラス工芸品の製法を示す縦断面図である。
【図８】は、ガラス工芸品の一例を示すランプの写真である。
【図９】は、ガラス工芸品の一例を示すランプの写真である。
【図１０】は、ガラス工芸品の一例を示すランプの写真である。
【図１１】は、ガラス工芸品の一例を示すペンダントの写真である。
【図１２】は、ガラス工芸品の一例を示すペンダントの写真である。
【発明を実施するための形態】
【００３８】
以下に本発明の実施の形態を図面に基づいて説明する。
〔成形物〕
（第１実施形態）
図１に示すように、例えばアクセサリーや美術品や器などに形成されるガラス工芸品１は、複数の陶磁器片２と、熱膨張係数を見かけ上又は実質上陶磁器片２に合わせた熱可塑性物３とを、融着一体化したもので、特に、廃セラミックスとして放出される陶磁器片２や天災などで排出された陶磁器の破片等と、熱可塑性物３としての廃棄ビンガラスや廃棄板ガラスなどの破片を、有効利用することができるように構成してある。
従って、本来廃棄処分として埋め立て処理されるものを、付加価値の高い商品として再生利用できる。
【００３９】
前記熱可塑性物３は、複数の陶磁器片２と、熱膨張係数を見かけ上陶磁器片２に合わせるために、廃棄ビンガラスや廃棄板ガラス等のソーダライム系のガラス組成物からなるガラス破砕粒子３Ａと、そのガラス組成物よりも低膨張係数の無機材として石英粒子３Ｂとを混合した複合体で、それらの複合体の見かけ上の熱膨張係数を、陶磁器片２と合わせる（略同等にする、一致させる）。
【００４０】
（第２実施形態）
ガラス工芸品１は、図２に示すように、耐熱枠体４の内側に複数の陶磁器片２を並べ、複数の陶磁器片２同士の間及び、複数の陶磁器片２と耐熱枠体４との間隙に、熱可塑性物３を充填して焼成により耐熱枠体４と陶磁器片２と熱可塑性物３とを融着一体化して形成してある。
【００４１】
前記耐熱枠体４は、剛性を持つ鋳物製のフレームや、剛性と伸縮性を併せ持つ金属製のワイヤー及びフレームや、焼成により金属フレームになる銀粘土などを使用する。
この場合、耐熱枠体４によって陶磁器片２と熱可塑性物３とが拘束され、そのために陶磁器片２と熱可塑性物３とが、熱膨張係数に多少の差があったとしても、外力に対して強く割れにくくなる。
【００４２】
（第３実施形態）
ガラス工芸品１における熱可塑性物３は、比較的熱膨張係数の大きいソーダライム系のガラス組成物の破砕粒体３Ａと、熱膨張係数の小さい無機材粒体３Ｂとの組み合わせからなる複合体で、且つ、見かけ上の熱膨張係数が陶磁器片と合うようにしたもの以外に、熱膨張係数を実質上陶磁器片２に合わせたガラス組成物からなる単体の熱可塑性物３を使用すべく、酸化ケイ素（ＳｉＯ2）５０〜８０質量％、酸化ホウ素（Ｂ2Ｏ3）１０〜４０質量％、酸化アルミニウム（Ａｌ2Ｏ3）１０質量％以下、酸化アルカリ金属（Ｒ2Ｏ）１０質量％以下からなる組成のガラス材料で、熱膨張係数を３０〜８０×１０-7／℃になるように溶融して、ガラスフリットに形成してあってもよい。また、図３に示すように、上記ガラスフリットと廃ガラス片５とを組み合わせて使用しても良い。
【００４３】
上記第１〜第３実施形態などにより、陶磁器片２の表面に描写できる模様などを生かしながら、ガラスの持つ透光性を生かし、隣接する複数の陶磁器片２間に、ガラスを透して見える光の模様や色の組み合わせを利用して、多種の美観のあるガラス工芸品１が得られる。
例えば、ガラス工芸品の一例として、ランプを形成した写真を図８〜図１０に示す。
つまり、図８のランプシェード８の背部にろうそくや電球、ＬＥＤ等の光源を配設すると、図９、図１０で示すように、暗闇で複数の陶磁器片２間に存在するガラス組成物３が、光源からの光を透して浮かび上がる。
【００４４】
〔別実施形態〕
以下に他の実施の形態を説明する。
〈１〉  陶磁器片２や熱可塑性物３は、廃棄物を利用するのに限らず、本発明のガラス工芸品１を製作するために、予め溶融や焼成により製造準備しておくものであっても良い。
〈２〉  熱可塑性物３としては、亜鉛系、鉛系、ビスマス系、アルカリ土類系、リン酸系等の低熱膨張ガラスが使用できる。
〈３〉  前記熱可塑性物３は、ビンガラスや板ガラスなどの廃ガラスや、その他の熱膨張
係数の大きいガラス組成物を使用する場合に、焼成により陶磁器片２と融着させた後に、熱処理により結晶化させると共に徐冷して一体化物を形成しても良く、この場合、その結晶化処理によりガラス部分の熱膨張係数が低下し、陶磁器片２の熱膨張係数に近くなる。
〈４〉  前記陶磁器片２の代わりに、天然石、蓄光ガラス、レンガ等のセラミックスや、熱に強い金属片も使用でき、また、陶磁器片２とそれらとを組み合わせて使用しても良い。
そこで、前記陶磁器片２の代わりに金属片を使用する場合、ソーダライム系のガラス組成物の破砕粒体とそのガラス組成物より熱膨張係数の大きい無機材の粒体との複合体で、熱可塑性物を構成し、見かけ上の熱膨張係数が金属片と合うようにした状態で、複数の金属片と融着一体化する。前記ガラス組成物の破砕粒体に混入する無機材の粒体としては、アルカリやアルカリ土類の酸化物が有効である。
例えば、使用する金属片として、熱膨張係数は、ステンレス鋼（ＳＵＳ３０４）では、１７３×１０-7／℃、銅では１６８×１０-7／℃、ニッケルでは１２８×１０-7／℃、銀では１８９×１０-7／℃であり、できれば貴金属を使用する方が、金属光沢及び金属固有の色調を長期に亘って維持できるガラス工芸品を提供できる。
また、金属片は、１種類の金属に限らず、複数種の金属からなる合金であってもよい。
尚、前記熱可塑性物を構成する一部のガラス組成物の粒径は、特に問わず、大きい粒子であれば、ソーダライムガラスの透明性及び豊富な色調を生かしやすく、小さい粒子であれば、混入する無機材の粒体とのなじみが良くなって、より均質なガラス質の熱可塑性物が形成されやすく、高い強度のガラス工芸品を得やすくなる。
また、複数の金属片に対し、熱膨張係数を実質上前記金属片のそれに合わせた１種類のガラス組成物からなる単体の熱可塑性物とを、融着一体化してあるものでもよい。
【００４５】
〔製法〕
（第１実施形態）
前記ガラス工芸品１を製造するには、図４に示すように、耐熱性の成形支持型６の型面上に陶磁器片２を複数並べ（図４（ａ））、隣接する陶磁器片２同士の間隙に、熱可塑性物３を充填して（図４（ｂ））、焼成により熱可塑性物３と陶磁器片２とを融着させた後に、これら陶磁器片２、熱可塑性物３、成形支持型６を徐冷して内部残存応力を減少させた製品を形成する。
例えば、図１１の写真で示すように、陶磁器片２と熱可塑性物３との並べ方により、ペンダントなどのアクセサリーに形成できる。
【００４６】
（第２実施形態）
耐熱性の成形支持型６の型面上に陶磁器片２を複数並べ、図５に示すように、隣接する陶磁器片２同士の間隙に熱可塑性物３の融液を流し込んだ（図５（ａ）→（ｂ））後に、徐冷して陶磁器片２と熱可塑性物３との一体化物を得る。
【００４７】
（第３実施形態）
耐熱性の成形支持型６の型面上に陶磁器片２とガラス組成物片とを、図６に示すように、少なくとも一部が互いに重なるように複数並べ(図６（ａ）)、ガラス組成物片が軟化して陶磁器片２同士の間に侵入するまで加熱し（図６（ｂ））、その後徐冷して陶磁器片２とガラス組成物との一体化物を得る。
【００４８】
（第４実施形態）
図７に示すように、耐熱性の成形支持型６の型面上に熱可塑性物３の融液を流し込んでガラス組成物層７を形成し（図７（ａ））、ガラス組成物層７が固化する前に、そのガラス組成物層７の表面に陶磁器片２を置いた後(図７（ｂ）)、徐冷して陶磁器片２と熱可塑性物３との一体化物を得る。
例えば、アクセサリーとしてのペンダントなどの工芸品を溶融したガラス組成物層７の上に、陶磁器片２を置いて一体化したものの写真を、図１２に示す。
尚、複数の陶磁器片２の代わりに、複数の金属片と前記熱可塑性物とを使ってガラス工芸品を製造する場合にも、前述の方法を採用することができる。
【００４９】
〔成形支持型〕
（第１実施形態）
前記成形支持型６は、粉粒状の離型材を基台上に盛り上げて形成する。
（第２実施形態）
前記成形支持型６は、無機成形体の表面に離型材を被覆したものを使用する。
（第３実施形態）
前記成形支持型６は、金、白金、ロジウムなどの貴金属又は、それらの貴金属を含む合金の成形体、または、鉄などの卑金属の成形体の表面に貴金属を被覆したものを使用する。
【００５０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００５１】
１      ガラス工芸品
２      陶磁器片
３      熱可塑性物
４      耐熱枠体
６      成形支持型
７      ガラス組成物
【図１】
2014141395.tif 000003
【図２】
2014141395.tif 000004
【図３】
2014141395.tif 000005
【図４】
2014141395.tif 000006
【図５】
2014141395.tif 000007
【図６】
2014141395.tif 000008
【図７】
2014141395.tif 000009
【図８】
2014141395.tif 000010
【図９】
2014141395.tif 000011
【図１０】
2014141395.tif 000012
【図１１】
2014141395.tif 000013
【図１２】
2014141395.tif 000014